(57)【要約】      （修正有）【課題】湿し水が過剰に供給される印刷条件でも安定した印刷作業性、濃度安定性を提供すると共に、水目やローラー剥げなどを伴わない、優れた平版印刷インキの提供。【解決手段】バインダー樹脂、界面活性剤、植物油類、石油系溶剤および顔料を含有する平版印刷インキ組成物において、前記界面活性剤が下記一般式（Ｉ）でエチレンオキサイド、あるいはプロピレンオキサイドを特定の比率で共重合させた非イオン界面活性剤で、その表面張力が３５〜５５ｍＮ/ｍであることを特徴とする平版印刷インキ組成物。2010229299.tif 000011【選択図】なし【特許請求の範囲】
【請求項１】
バインダー樹脂、界面活性剤、植物油類、石油系溶剤および顔料を含有する平版印刷インキ組成物において、
前記界面活性剤が、下記一般式（１）または（２）で表される非イオン界面活性剤であることを特徴とする平版印刷インキ組成物。
一般式（１）
【化１】
2010229299.tif 000009
一般式（２）
【化２】
2010229299.tif 000010
【請求項２】
一般式（１）または（２）において、ｎ、ｍまたはｐが、それぞれ独立に、１０〜４０であることを特徴とする請求項１記載の平版印刷インキ組成物。
【請求項３】
非イオン界面活性剤が、表面張力３５〜５５ｍＮ／ｍであることを特徴とする請求項１または２記載の平版印刷インキ組成物。
【請求項４】
非イオン界面活性剤が、流動点−５０〜２５℃であることを特徴とする請求項１〜３いずれか記載の平版印刷インキ組成物。
【請求項５】
請求項１〜４いずれか記載の平版印刷インキ組成物を基材に印刷してなることを特徴とする印刷物。
【発明の詳細な説明】
【技術分野】
【０００１】
本発明は、書籍、チラシ、カタログ、ポスター等を印刷するオフセット印刷に使用される平版印刷インキ組成物（以下、「インキ」と略す。）に関するものであり、特に、添加剤によって乳化適性を向上されたインキに関するものであり、更に詳しくは水有り印刷において発生する湿し水に係る印刷トラブルを低減して印刷紙面の品質を改善し、印刷の作業効率を向上させ、印刷作業環境を向上させる為のインキに関するものである。
【背景技術】
【０００２】
オフセット水有り印刷では、インキがインキ壷から複数のローラーを経由して版面に供給され、湿し水が水舟から複数のローラーを経由して版面に供給される。版面の画線部は親油性であるのでインキが受理され、版面の非画線部は親水性であるので湿し水で被覆される事により、紙面に画像が形成される。供給されるインキ量と供給される湿し水量が不均衡な場合、印刷トラブルが発生する事がある。例を挙げると、版面の非画線部において湿し水が不足すると非画線残りと一般的に称するパイリング現象が発生する。また、湿し水が過剰に供給されると、水棒絡み、水目、濃度変動、フライング、ローラー余り、ローラー剥げ等の深刻な印刷トラブルが誘発される。これらの印刷トラブルを防止し、優れた印刷紙面を再現する為には、印刷機上でのインキと湿し水の乳化状態を制御し、水幅（印刷機あるいは紙面に対して湿し水に起因するトラブルが発生しない水上がり量の幅）を拡大する印刷インキの処方設計が必要である。近年、オフセット印刷機の性能向上に伴う高速印刷化が益々進行すると共に、印刷用紙の古紙利用比率が上昇しているので、インキと湿し水の需給バランスが変化し、最適かつ安定した乳化状態を保持する事が困難になっている。
【０００３】
特に、絵柄が少ない印刷では、インキ供給量に対して湿し水供給量が過剰になり易く、インキが内部に湿し水を多量に受容しないと、内部に受容できなかった湿し水が表面水としてインキの表面に表出し、インキの円滑なローラー間の転移を阻害する。このような場合、湿し水を多く受容できるインキの設計が必要であり、ロジン変性フェノール樹脂の樹脂恒数の選択や界面活性剤の使用によって、その目標とするインキの乳化率を達成するのが常であるが、樹脂面で乳化率が高いインキを作成すると版非画線部において地汚れが誘発され、一般的に低表面張力であるカチオン界面活性剤・アニオン界面活性剤・両性界面活性剤・ノニオン界面活性剤を使用すると、インキ表面張力が著しく低下し、インキが湿し水に散りやすくなる為、散り汚れや調量絡み等のトラブルを誘発してしまう（特許文献１〜３）。
【先行技術文献】
【特許文献】
【０００４】
【特許文献１】特開２００７−３１４７７号公報
【特許文献２】特開２００７−１６９４６５号公報
【特許文献３】特開平１１−３４９８８０
【発明の概要】
【発明が解決しようとする課題】
【０００５】
本発明は、このような従来の技術における問題点を解決する為になされたものであり、その課題とするところは、湿し水が過剰に供給される印刷条件でも安定した印刷作業性、濃度安定性を提供すると共に、水目やローラー剥げなどを伴わない、優れた印刷インキを提供するものである。
【課題を解決するための手段】
【０００６】
本発明者は、現状の課題を解決する事を目指し検討を進めた結果、下記一般式（１）及び（２）を添加したインキが、湿し水が過剰に供給される印刷条件においても、水目やローラー剥げといった印刷トラブルを大幅に低減させる共に、優れた印刷作業性、濃度安定性を実現することを見出した。
一般式（１）
【化１】
2010229299.tif 000002
一般式（２）
【化２】
2010229299.tif 000003
【０００７】
すなわち、第１の発明は、バインダー樹脂、界面活性剤、植物油類、石油系溶剤および顔料を含有する平版インキ組成物において、前記界面活性剤が、上記一般式（１）または（２）で表される非イオン界面活性剤であることを特徴とする平版印刷インキ組成物に関するものである。
【０００８】
また、第２の発明は、一般式（１）または（２）において、ｎ、ｍまたはｐが、それぞれ独立に、１０〜４０であることを特徴とする平版印刷インキ組成物に関するものである。
【０００９】
さらに、第３の発明は、非イオン界面活性剤が、表面張力３５〜５５ｍN／ｍであることを特徴とする平版印刷インキ組成物に関するものである。
【００１０】
また、第４の発明は、非イオン界面活性剤が、流動点−５０〜２５℃であることを特徴とする平版印刷インキ組成物に関するものである。
【００１１】
さらに、第５の発明は、第１〜４の発明いずれか記載の平版印刷インキ組成物を基材に印刷してなることを特徴とする印刷物に関するものである。
【発明の効果】
【００１２】
本発明のインキ組成物により、湿し水が過剰に供給される印刷条件においても、水目やローラー剥げといった印刷トラブルを大幅に軽減すると共に、優れた印刷作業性、濃度安定性を実現するインキ組成物を提供することができる。更に、本発明により提供されるインキ組成物は、インキ表面張力の低下が殆ど無い為、湿し水への散り汚れや調量絡みといった印刷トラブルを低減することが可能となる。
【発明を実施するための形態】
【００１３】
以下、本発明の好ましい実施の形態を挙げて具体的に説明する。
【００１４】
本発明において一般式（１）または（２）で表される非イオン界面活性剤は、平版印刷インキ組成物中に０．０５〜５重量％添加するのが好ましく、０．０５〜３重量％添加するのがより好ましい。５重量％を超える添加量では、乳化インキがＯ／Ｗ型エマルジョンで安定化するため、ローラー間のインキ転移性が無くなり安定な印刷作業性が確保できない為好ましくない。０．０５重量％未満の添加量では、過剰に湿し水が供給された状態で安定した印刷作業性及び濃度安定性の効果を得ることができない。
【００１５】
また一般式（１）または（２）で表される非イオン界面活性剤の親水基であるエチレンオキサイドのｌ、ｏまたはｑが、それぞれ独立に、１〜１００であることが好ましく、２〜９０であることがより好ましい。親水基であるエチレンオキサイドのｌ、ｏまたはｑが１００を超える場合、乳化インキがＯ／Ｗ型エマルジョンで安定化するため、ローラー間のインキ転移性が劣化し安定な印刷作業性が確保できない為好ましくない。      
ｌ、ｏまたはｑが１未満の付加量では、プロピオンオキサイド単独となり、過剰に湿し水が供給された状態で安定した印刷作業性及び濃度安定性を得ることが出来ないと共に、インキ表面張力が著しく低下するため湿し水への散り汚れや調量絡みといった印刷トラブルを招くこととなるため好ましくない。
【００１６】
さらに一般式（１）または（２）で表される非イオン界面活性剤の疎水基であるプロピレンオキサイドのｎ、ｍまたはｐが、１０〜４０であることが好ましい。疎水基であるプロピレンオキサイドのｎ、ｍまたはｐが、４０を超える場合、インキ表面張力の低下が著しくなり湿し水への散り汚れや調量絡みといった印刷トラブルを招く為好ましくない。ｎ、ｍまたはｐが１未満の付加量では、エチレンオキサイド単独となり、乳化インキがＯ／Ｗ型エマルジョンで安定化するため、ローラー間のインキ転移性が劣化し安定な印刷作業性が確保できない為好ましくない。
【００１７】
また一般式（１）または（２）で表される非イオン界面活性剤の表面張力が３５〜５５ｍN／ｍであることが好ましい。表面張力が５５ｍＮ／ｍを超える場合、版非画線部への親和性が向上し地汚れが発生する為好ましくない。表面張力が３５ｍＮ／ｍ未満の場合、インキの表面張力を著しく低下させるため、湿し水中への散り汚れや調量絡みといった印刷トラブルを招く為好ましくない。またこの表面張力の測定方法は、一般式（１）または（２）で表される非イオン界面活性剤の０．１重量％水溶液を２０℃においてＷｉｌｈｅｌｍｙ法（協和界面化学（株）社製、ＣＢＶＰ−Ｚ全自動表面張力計を使用し測定）にて測定した値である。
【００１８】
更に一般式（１）または（２）で表される非イオン界面活性剤の流動点が−５０〜２０℃であることが好ましい。流動点が２５℃を超える場合、残渣としてインキ組成中に存在する為、安定した乳化状態が得られず、またヒッキーを誘発し印刷紙面品質の低下に繋がる為好ましくない。尚ここにおける流動点とは、日本工業規格ＪＩＳ  Ｋ  ２２６９に記載される測定法にて測定された値である。
【００１９】
尚本発明における、一般式（１）または（２）に該当する市販されている商品名として東邦化学工業株式会社製、ペポールＢ−１８１、ペポールＢ−１８２、ペポールＢ−１８４、ペポールＢ−１８８、ペポールＡ−０６３８、ペポールＡ−０８５８、ペポールＤ−３０１Ａ、ペポールＤ−３０４、ペポールＡＳ−０５３Ｘ、ペポールＡＳ−０５４Ｃ、ペポールＢＳ−１８４、ペポールＢＳ−２０１、ペグノール  Ｄ−２０２、ペグノール  Ｄ−２０６Ｙ、ペグノール  Ｄ−２１０Ｙ、ペグノール  Ｄ−９、ペグノール  ＤＡ−５、ムシュール  Ｔ−４０１などが挙げられるがこれに限定されるものではない。
【００２０】
本発明における平版印刷インキ組成物には、顔料、バインダー樹脂、植物油類、石油系溶剤、ドライヤー、酸化防止剤、補助剤などを使用することができる。
【００２１】
顔料としては、一般的な無機顔料及び有機顔料を使用することが出来る。無機顔料としては黄鉛、亜鉛黄、紺青、硫酸バリウム、カドミウムレッド、酸化チタン、亜鉛華、弁柄、アルミナホワイト、炭酸カルシウム、群青、カーボンブラック、グラファイト、アルミニウム粉、などを示すことができる。有機顔料としては、アゾ系として、Ｃ系（βナフトール系）、２Ｂ系及び６Ｂ系（βオキシナフトエ系）などの溶性アゾ顔料、βナフトール系、βオキシナフトエ酸アニリド系、モノアゾイエロー系、ジスアゾイエロー系、ピラゾロン系などの不溶性アゾ顔料、アセト酢酸アリリド系などの縮合アゾ顔料、フタロシアニン系として、銅フタロシアニン（αブルー、βブルー、εブルー）、塩素、臭素などのハロゲン化銅フタロシアニン、金属フリーのフタロシアニン顔料、多環顔料としてペリレン系、キナクリドン系、チオインジゴ系、ジオキサジン系、イソインドリノン系、キノフタロン系顔料を挙げることができる。
【００２２】
バインダー樹脂としては、例えばフェノール系樹脂（フェノール系樹脂、ロジン、硬化ロジン、重合ロジンなどのロジン類を用いたロジン変性フェノール系樹脂など）、マレイン酸系樹脂（ロジン変性マレイン酸系樹脂、ロジンエステル系樹脂など）、アルキド樹脂又は変性アルキド樹脂、石油樹脂などが挙げられ、それらは任意に単独または２種類以上を組み合わせて使用することができる。
【００２３】
本発明におけるロジン変性フェノール樹脂は、樹脂酸であるロジン、アルキルフェノールとホルマリンの縮合体であるレゾール並びに多価アルコールを反応する事によって得られ、必要に応じてマレイン酸等の第３成分が添加される事もある。ロジンとレゾールの配合比率は樹脂の物性を制御する重要な要因の一つである。本発明に関するロジン変性フェノール樹脂のロジンの配合比率は６０重量％以上かつ７０重量％以下が望ましく、好ましくは６２重量％以上かつ６７重量％以下である。６０重量％を下回る比率ではレゾールのアルキル基が過多になる結果、樹脂の溶剤に対する溶解性が過剰になり目的であるインキの高粘度を達成するのが困難になり、７０重量％を超える比率では、レゾールのアルキル基が少なくなり、樹脂の溶剤に対する溶解性が悪すぎるので、インキから溶剤が分離する虞が生じる。
【００２４】
又、植物油類としては、植物油並びに植物油由来の化合物があげられるが、化合物として例えばグリセリンと脂肪酸とのトリグリセリドにおいて、少なくとも１つの脂肪酸が炭素−炭素不飽和結合を少なくとも１つ有する脂肪酸であるトリグリセリドと、それらのトリグリセリドから飽和または不飽和アルコールとをエステル反応させてなる脂肪酸モノエステル、あるいは植物油の脂肪酸とモノアルコールを直接エステル反応させた脂肪酸モノエステル、エーテル類が挙げられる。
【００２５】
植物油として代表的なものは、アサ実油、亜麻仁油、エノ油、オイチシカ油、オリーブ油、カカオ油、カポック油、カヤ油、カラシ油、キョウニン油、桐油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油などが挙げられる。
【００２６】
又、石油系溶剤としては、芳香族炭化水素の含有量が１重量％以下の原油由来の溶剤（石油系溶剤）である。この石油系溶剤は、アニリン点が７０℃〜１２０℃、沸点が２３０℃以上の石油溶剤が適当である。アニリン点が７０℃未満の場合には、樹脂を溶解させる能力が高すぎる為インキ粘度が低くなりすぎ、地汚れ耐性が充分でなくなる。またアニリン点が１２０℃を超える場合には、樹脂を溶解させる能力が低すぎる為、インキ粘度が高くなりすぎ、インキ流動性も乏しくなり、ローラー、版、ブランケットへのインキの堆積が起こりやすくなる為、好ましく無い。
【００２７】
又、ドライヤーとしては、酸化重合を促進する酸化重合触媒であり、酢酸、プロピオン酸、酪酸、イソペンタン酸、ヘキサン酸、２−エチル酪酸、ナフテン酸、オクチル酸、ノナン酸、デカン酸、２-エチルヘキサン酸、イソオクタン酸、イソノナン酸、ラウリル酸
、パルミチン酸、ステアリン酸、オレイン酸、リノール酸、ネオデカン酸、バーサチック酸、セカノイック酸、トール油脂肪酸、亜麻仁油脂肪酸、大豆油脂肪酸、ジメチルヘキサ
ノイック酸、３，５，５，−トリメチルヘキサノイック酸、ジメチルオクタノイック酸、などの有機カルボン酸の金属塩、例えばカルシウム、コバルト、鉛、鉄、マンガン、亜鉛、ジルコニウム、塩などの公知公用の化合物が使用可能であり、印刷インキ表面及び内部硬化を促進するために、これらの複数を適宜併用して使用することもできる。
【００２８】
又、酸化防止剤としては、酸化重合反応に対して阻害効果を有する重合禁止剤であり、ハイドロキノン、２−メチルハイドロキノン、２−ｔｅｒｔ−ブチルハイドロキノン等に代表されるハイドロキノン誘導体、２，６−ジ−ｔｅｒｔ−ブチル−４−ヒドロキシトルエン等に代表されるフェノール誘導体、アスコルビン酸、トコフェロール等に代表される抗酸化作用を有するビタミン化合物類などを示し、それらは任意に単独または２種類以上を組み合わせて使用することができる。
【００２９】
又、補助剤としては、耐摩擦剤、ブロッキング防止剤、スベリ剤、顔料分散剤、カルナバワックス、木ろう、ラノリンワックス、モンタンワックス、パラフィンワックス、マイクロクリスタリンワックスなどの天然ワックス、フィッシャートロプシュ合成ワックス、ポリエチレンワックス、ポリプロピレンワックス、ポリテトラフロオロエチレンワックス、ポリアミドワックスなどの合成ワックス、シリコーン添加剤、レベリング剤などを適宜しようすることができる。
【００３０】
平版印刷インキ組成物において、各成分の割合は、顔料が１〜２５重量％、バインダー樹脂が２０〜５０重量％、植物油が３０〜５０重量％、高沸点石油系溶剤が０〜３０重量％、ドライヤーが０〜３重量％、酸化防止剤が０〜４重量％、その他添加剤が０〜１０重量％であり、総量が１００重量％となることが好ましい。
【００３１】
平版印刷インキ組成物は、コーンプレート粘度計で２５℃、シェアレート１００／ｓにおける粘度が１００．０Ｐａ・ｓ以下が好ましく、１．０Ｐａ・ｓ〜９０．０Ｐａ・ｓが更に好ましい。粘度が上記数値より大きくなると、流動性、転移性が低下するためローラーに供給されるインキの安定性が乏しくなり印刷作業性に障害が出てくると共に、紙に転写されたインキのレベリング性が低下するため光沢劣化等の品質障害が出る為好ましくない。また粘度と共にインキのタック値も上昇するため、紙剥け、紙離れ不良などが発生しやすくなり、紙粉がブランケットに堆積することによって転写不良など安定した印刷作業性が確保できない為好ましくない。
【００３２】
以下に、実施例により、本発明をさらに詳細に説明するが、以下の実施例は本発明の権利範囲を何ら制限するものではない。なお、特に断りがない限り、本発明における「部」は、「重量部」を表わし、「％」は、「重量％」を表す。
【実施例】
【００３３】
（ロジン変性フェノール樹脂Ａの製造例）
［製造例１］
撹拌機、冷却器、温度計をつけた４つ口フラスコにｐ−ｔｅｒｔ−ブチルフェノール７００部、ｐ−オクチルフェノール３００部、３５％ホルマリン８５０部、９３％水酸化ナトリウム６０部、トルエン１０００部を加えて、８０−９０℃で６時間反応させた。その後６Ｎ塩酸１２５部、水道水１０００部の塩酸水溶液を添加し、撹拌、静置し、上層部を取り出し、不揮発分４９%のレゾールタイプフェノール樹脂のトルエン溶液２０００部を得て、これをレゾール液Ａとした。
【００３４】
撹拌機、水分分離器付き冷却器、温度計をつけた４つ口フラスコに、ガムロジン１０００部を仕込み、窒素ガスを吹き込みながら２００℃で溶解し、上記で製造したレゾール液Ａ１８００部を添加し、トルエンを除去しながら２３０℃で４時間反応させた後、グリセリン１１０部を仕込み、２５０℃で１０時間反応させ、酸化２０以下として、重量平均分子量４００００、新日本石油化学（株）社製ＡＦソルベント６号での白濁温度８０℃、樹脂粘度１０．０Ｐａ・ｓのロジン変性フェノール樹脂Ａを得た。
【００３５】
（ワニスＡ製造例）
［製造例２］
ロジン変性フェノール樹脂Ａ  ４２部、大豆油  ３５部、ＡＦソルベント６号（新日本石油化学（株）製溶剤）２２部、ＡＬＣＨ（川研ファインケミカル（株）製ゲル化剤）、１．０部を１９０℃で１時間加熱撹拌して、ワニスＡを得た。
【００３６】
尚、白濁温度は新日本石油化学（株）製ＡＦソルベント６の１０％希釈状態のものをＮＯＶＯＣＯＮＴＲＯＬ社製、ＣＨＥＭＯＴＯＲＯＮＩＣにて測定。樹脂粘度は、樹脂／亜麻仁油＝１／２の重量比の混合物を１８０−２００℃で加熱撹拌して得たワニスのコーンプレート粘度計による２５℃での粘度値である。
【００３７】
（ベースインキＡ製造例）
［製造例３］
ＬＩＯＮＯＬ  ＢＬＵＥ  ＦＧ７３３０（東洋インキ製造（株）社製、藍顔料）  ２５部、ワニスＡ  ６０部、大豆油（日清オイリオグループ（株）社製）  １５部を３本ロールミル、温度条件６０℃にて、分散粒子径測定器（グラインドメーター）で粒子径が７．５ミクロン以下になるまで練肉し、ベースインキＡを得た。
【００３８】
（藍インキＡ製造例）
[製造例４]
ベースインキＡ  ７０部、ワニスＡ  ２０部、マンガンドライヤー（日本化学産業（株）社製）  １部、大豆油（日清オイリオグループ（株）社製）  ５部、ニュー耐摩擦コンパウンド（東洋インキ製造（株）社製）  １部を３本ロールミル、温度条件２５℃にて混合し、粘度７０Ｐａ・ｓの藍インキＡを得た。
【００３９】
[実施例１]
実施例１〜１０までの平版印刷インキを、表１の配合比で、３本ロールミル、温度条件２５℃にて混合し作成した。尚ここで用いた一般式（１）または（２）の非イオン界面活性剤の性状を表２および表３で示す。
【００４０】
【表１】
2010229299.tif 000004
【００４１】
【表２】
2010229299.tif 000005
【００４２】
【表３】
2010229299.tif 000006
【００４３】
実施例１〜７、比較例１〜３で得られたインキを用いて、オフセット枚葉印刷機にて印刷テストを実施し、湿し水供給量１０〜６０％の間を１０％ずつ変化させ、各湿し水供給量の時の印刷濃度をＧｒｅｔａｇＭａｃｂｅｔｈ  ＳｐｅｃｔｒｏＥｙｅにて測色した。尚湿し水供給量は、水元ローラーの回転数（％）を表し、印刷機上で表示される値（セット値）を記載した。次に印刷条件を示す。
【００４４】
［印刷条件］
印刷機  ：ＬＩＴＨＲＯＮＥ４２６  （（株）小森コーポレーション製）
版      ：ＨＰ−Ｆ    （富士フイルムグラフィックシステムズ（株）製）
湿し水  ：アクワユニティＣ  ２．０％水溶液  （東洋インキ製造（株）製）
用紙    ：特菱アート両面Ｎ  １２７．９ｇ／ｍ２  Ｙ目（三菱製紙（株）製）
速度    ：１２０００ｓｈｅｅｔ／ｈｏｕｒ
印刷濃度：１．６０
測色条件：濃度基準＝ＤＩＮ、白色基準＝白紙、フィルター無し（Ｘ−ｒｉｔｅ社                製）
【００４５】
本発明のインキ組成物により、これまで課題となっていた湿し水が過剰に供給される印刷条件においても印刷濃度が安定であることを評価する為に、各湿し水供給量における濃度の低下率を調査し、以下基準で判断した。
【００４６】
［濃度の低下率］
濃度の低下は計算式（１）により求めた。
計算式（１）
【数１】
2010229299.tif 000007
【００４７】
尚、評価は以下のようにした。
濃度の低下率０％以上５％未満     ：◎
濃度の低下率５％以上１０％未満   ：○
濃度の低下率１０％以上１５％未満 ：△
濃度の低下率１５％以上           ：×
【００４８】
尚、濃度低下率１５％以上の場合において、印刷機に供給されるインキ量を最大値（インキ元回転数１００％）にしても元の印刷濃度１．６０まで回復しないことを確認した。
【００４９】
［水目］
また湿し水過剰の状態で発生する水目についても目視評価を実施し、以下基準で判断した。
目視により水目を確認できない              ：◎
目視により水目を僅かに確認できる          ：○
目視により水目がはっきり確認できる ：×
【００５０】
上記判断基準によって評価された結果を表４に示す。
【００５１】
【表４】
2010229299.tif 000008
【００５２】
表４に示すように、実施例１〜７においては、湿し水が過剰に供給された状態においても印刷濃度の安定性が高く、水目も僅かに確認することできる程度であった。一方比較例１〜３においては、いずれにおいても印刷濃度の安定性が悪く、水目もはっきりと確認することができた。